(57)【要約】【課題】優れた耐食性および耐熱性を有し、かつ高い熱伝導率を保つことができるアルミニウム物品表面のコーティング技術を提供する。【解決手段】アルミニウム物品表面に（Ａ）エポキシ樹脂と（Ｂ）フェノール樹脂の組み合わせからなる樹脂組成物（１）から形成された厚み２０μｍ以内の第１硬化被膜と、第１硬化被膜の表面に（Ｃ）イミド環を有する化合物を含有する樹脂組成物（２）から形成された厚み２０μｍ以内の第２硬化被膜との二層構造コーティング膜でアルミニウム物品表面が被覆されていることを特徴とする、樹脂コーティングを施したアルミニウム物品。【特許請求の範囲】
【請求項１】
アルミニウム物品表面に（Ａ）エポキシ樹脂と（Ｂ）フェノール樹脂の組み合わせからなる樹脂組成物（１）から形成された厚み２０μｍ以内の第１硬化被膜と、
第１硬化被膜の表面に（Ｃ）イミド環を有する化合物を含有する樹脂組成物（２）から形成された厚み２０μｍ以内の第２硬化被膜との
二層構造コーティング膜でアルミニウム物品表面が被覆されていることを特徴とする、樹脂コーティングを施したアルミニウム物品。
【請求項２】
樹脂組成物（１）および／または樹脂組成物（２）がさらに（Ｄ）カーボンフィラーを含むことを特徴とする、請求項１に記載の樹脂コーティングを施したアルミニウム物品。
【請求項３】
（Ｄ）カーボンフィラーがグラファイトであることを特徴とする、請求項２に記載の樹脂コーティングを施したアルミニウム物品。
【請求項４】
（Ｃ）イミド環を有する化合物がポリアミドイミドであることを特徴とする、請求項１ないし３のいずれか１項に記載の樹脂コーティングを施したアルミニウム物品。
【請求項５】
（Ｃ）イミド環を有する化合物がビスマレイミドまたはビスマレイミドとアリル化合物との組合せであることを特徴とする、請求項１ないし３のいずれか１項に記載の樹脂コーティングを施したアルミニウム物品。
【請求項６】
アルミニウム物品表面がろう付け部分を含むことを特徴とする、請求項１ないし５のいずれか１項に記載の樹脂コーティングを施したアルミニウム物品。
【請求項７】
アルミニウム物品が熱交換器の構成部材であることを特徴とする、請求項１ないし６のいずれか１項に記載の樹脂コーティングを施したアルミニウム物品。
【請求項８】
アルミニウム物品表面に、（Ａ）エポキシ樹脂と（Ｂ）フェノール樹脂の組み合わせからなる樹脂組成物（１）を溶剤で希釈してなる樹脂液を、硬化後の被膜厚みが２０μｍ以内になるように塗布し、溶剤を揮発させた後、１８０〜２５０℃の焼き付け温度で被膜を硬化させて第１硬化被膜を成形し、
次に、第１硬化被膜の表面に、（Ｃ）イミド環を有する化合物を含有する樹脂組成物（２）を溶剤で希釈してなる樹脂液を、硬化後の被膜厚みが２０μｍ以内になるように塗布し、溶剤を揮発させた後、１８０〜２５０℃の焼き付け温度で被膜を硬化させて第２硬化被膜を成形することを特徴とする、樹脂コーティングを施したアルミニウム物品の製造方法。
【請求項９】
樹脂組成物（１）および／または樹脂組成物（２）がさらに（Ｄ）カーボンフィラーを含むことを特徴とする、請求項８に記載の樹脂コーティングを施したアルミニウム物品の製造方法。
【請求項１０】
（Ｄ）カーボンフィラーがグラファイトであることを特徴とする、請求項９に記載の樹脂コーティングを施したアルミニウム物品の製造方法。
【請求項１１】
（Ｃ）イミド環を有する化合物がポリアミドイミドであることを特徴とする、請求項８ないし１０のいずれか１項に記載の樹脂コーティングを施したアルミニウム物品の製造方法。
【請求項１２】
（Ｃ）イミド環を有する化合物がビスマレイミドまたはビスマレイミドとアリル化合物との組合せであることを特徴とする、請求項８ないし１０のいずれか１項に記載の樹脂コーティングを施したアルミニウム物品の製造方法。
【請求項１３】
アルミニウム物品が、組み合わせたアルミニウム部材どうしをろう付けして作製したものであることを特徴とする、請求項８ないし１２のいずれか１項に記載の樹脂コーティングを施したアルミニウム物品の製造方法。
【発明の詳細な説明】
【技術分野】
【０００１】
本発明は、優れた熱伝導率を保ちつつ優れた耐食性および耐熱性を有する樹脂コーティングを施したアルミニウム物品、およびその製造方法に関するものである。
【背景技術】
【０００２】
アルミニウム系材料は、軽量で加工性、熱伝導性に優れており、熱交換器の各部材に広く利用されている。しかし、これは防食性が必要な部分には使用されていない例もある。例えばディーゼルエンジン等を搭載した車両においては、排気ガスの一部を吸気系に還流し、燃焼温度を抑制してＮＯｘ、ＳＯｘの発生を制御するシステムや、排気再循環(EGR)はステンレス製のものである。
【０００３】
多気筒ディーゼルエンジンにおいて一般的に用いられている排気再循環(EGR)には、High Pressure Loop (HPL) EGRと呼ばれる比較的高温のEGRガスを還流するものと、後処理触媒後のガスをターボの上流に還流するLow Pressure Loop (LPL) EGRとがある。
【０００４】
(HPL)EGRでは、排気圧力を吸気圧力より高める必要があり，このことがポンプ損失の増加に起因して燃費の悪化をもたらす。それに対して(LPL)EGRでは、過渡運転時に応答遅れを伴うが、低温かつ大量のEGRが可能で、全てのカ゛スがターヒ゛ンを通過するため排気エネルキ゛ーの回収、過給圧の増加につながると言われており、これらを基にEGR の改良が進んでいる。
【０００５】
（LPL)EGR EGRシステムでは、EGRおよびインタークーラーにおいて、現状では防食性が必要であるため、ステンレス製のものが検討されており、軽量化のためアルミニウム製のものへの変更の要求が高まっている。そのためアルミニウム表面にメッキをかけたり樹脂コーティングを施す技術が知られている。例えば特許文献１には、EGRクーラーのアルミニウム製連通路の内面にＮｉメッキを施して腐食性ガスに対する耐食性を保ち、同外面にフッ素系樹脂コーティングを施してパイプの汚れを防止するという技術が開示されているが、Ｎｉメッキではこれとアルミニウムとの熱膨張率差が大きく、耐久性の懸念が払拭できない。
【０００６】
また、特許文献２には、アルミニウム系材料の表面にノンクロム化成処理を施し、次いでポリアクリル酸系樹脂および／またはポリビニルアルコールからなる樹脂被膜を形成するという方法が開示されているが、この方法では必要とする耐熱性が確保されていない。
【０００７】
また、特許文献３には、自動車エアコンを、ジルコニウムおよび／またはチタニウムを含むｐＨ２〜６の化成処理剤で化成処理した後、親水性樹脂および／またはグアニジン化合物を含む親水性処理剤で処理し、その後焼き付け処理を行う方法が開示されているが、この方法では必要とする耐食性が確保されていない。  このように従来技術では、優れた熱伝導率を保ちつつ耐食性および耐熱性を両立させるという課題は解決されていない。
【先行技術文献】
【特許文献】
【０００８】
【特許文献１】特開平１１−２６４６９１号公報
【特許文献２】特開２００９−３４５８９号公報
【特許文献３】特開２０１３−６７８２８号公報
【発明の概要】
【０００９】
本発明の上記課題は、アルミニウム物品表面に形成する、エポキシ樹脂／フェノール樹脂からなる第１硬化被膜と、同被膜上に形成する、イミド環を有する化合物を含む樹脂組成物からなる第２硬化被膜との二層構造コーティング膜でアルミニウム物品を被覆することで、解決することができる。
【００１０】
本発明は、上記課題を解決するために以下の態様からなる。
[１]  アルミニウム物品表面に（Ａ）エポキシ樹脂と（Ｂ）フェノール樹脂の組み合わせからなる樹脂組成物（１）から形成された厚み２０μｍ以内の第１硬化被膜と、
第１硬化被膜の表面に（Ｃ）イミド環を有する化合物を含有する樹脂組成物（２）から形成された厚み２０μｍ以内の第２硬化被膜との
二層構造コーティング膜でアルミニウム物品表面が被覆されていることを特徴とする、樹脂コーティングを施したアルミニウム物品。
［２］  樹脂組成物（１）および／または樹脂組成物（２）がさらに（Ｄ）カーボンフィラーを含むことを特徴とする、前記［１］に記載の樹脂コーティングを施したアルミニウム物品。
［３］  （Ｄ）カーボンフィラーがグラファイトであることを特徴とする、前記［２］に記載の樹脂コーティングを施したアルミニウム物品。
［４］  （Ｃ）イミド環を有する化合物がポリアミドイミドであることを特徴とする、前記［１］ないし［３］のいずれか１に記載の樹脂コーティングを施したアルミニウム物品。
［５］  （Ｃ）イミド環を有する化合物がビスマレイミドまたはビスマレイミドとアリル化合物との組合せであることを特徴とする、前記［１］ないし［３］のいずれか１に記載の樹脂コーティングを施したアルミニウム物品。
［６］  アルミニウム物品表面がろう付け部分を含むことを特徴とする、前記［１］ないし［５］のいずれか１に記載の樹脂コーティングを施したアルミニウム物品。
［７］  アルミニウム物品が熱交換器の構成部材であることを特徴とする、前記［１］ないし［６］のいずれか１に記載の樹脂コーティングを施したアルミニウム物品。
［８］  アルミニウム物品表面に、（Ａ）エポキシ樹脂と（Ｂ）フェノール樹脂の組み合わせからなる樹脂組成物（１）を溶剤で希釈してなる樹脂液を、硬化後の被膜厚みが２０μｍ以内になるように塗布し、溶剤を揮発させた後、１８０〜２５０℃の焼き付け温度で被膜を硬化させて第１硬化被膜を成形し、
次に、第１硬化被膜の表面に、（Ｃ）イミド環を有する化合物を含有する樹脂組成物（２）を溶剤で希釈してなる樹脂液を、硬化後の被膜厚みが２０μｍ以内になるように塗布し、溶剤を揮発させた後、１８０〜２５０℃の焼き付け温度で被膜を硬化させて第２硬化被膜を成形することを特徴とする、樹脂コーティングを施したアルミニウム物品の製造方法。
［９］  樹脂組成物（１）および／または樹脂組成物（２）がさらに（Ｄ）カーボンフィラーを含むことを特徴とする、前記［８］に記載の樹脂コーティングを施したアルミニウム物品の製造方法。
［１０］  （Ｄ）カーボンフィラーがグラファイトであることを特徴とする、前記［９］に記載の樹脂コーティングを施したアルミニウム物品の製造方法。
［１１］  （Ｃ）イミド環を有する化合物がポリアミドイミドであることを特徴とする、前記［８］ないし［１０］のいずれか１に記載の樹脂コーティングを施したアルミニウム物品の製造方法。
［１２］  （Ｃ）イミド環を有する化合物がビスマレイミドまたはビスマレイミドとアリル化合物との組合せであることを特徴とする、前記［８］ないし［１０］のいずれか１に記載の樹脂コーティングを施したアルミニウム物品の製造方法。
［１３］  アルミニウム物品が、組み合わせたアルミニウム部材どうしをろう付けして作製したものであることを特徴とする、前記［８］ないし［１２］のいずれか１に記載の樹脂コーティングを施したアルミニウム物品の製造方法。
【発明の効果】
【００１１】
本発明は、上記のように構成されているので、優れた熱伝導率を保ちつつ優れた耐食性および耐熱性を有する樹脂コーティングを施したアルミニウム物品を提供することができる。
【発明を実施するための形態】
【００１２】
以下、本発明をさらに詳しく説明する。
【００１３】
まず、本発明において用いられる各材料について説明をする。
＜エポキシ樹脂＞
本発明において第１硬化被膜を成形するための樹脂組成物（１）の一方の成分であるエポキシ樹脂は、公知の方法により製造されるものであってよく、１成分中に少なくとも２個以上のエポキシ基を有する熱硬化性エポキシ樹脂が好ましい。このようなエポキシ樹脂としては、例えば、エーテル型のビスフェノール型エポキシ樹脂、ノボラック型エポキシ樹脂、ポリフェノール型エポキシ樹脂、脂肪族型エポキシ樹脂、エステル系の芳香族エポキシ樹脂、環状脂肪族エポキシ樹脂、エーテル・エステル型エポキシ樹脂等の公知のものが挙げられ、ビスフェノールＡ型エポキシが最も好ましい。エポキシ樹脂は、１種を単独で用いてもよく、２種以上を併用してもよい。三菱化学社製「エピコート１００１」、「エピコート８２８」等の汎用品を用いることができる。
＜フェノール樹脂＞
前記樹脂組成物（１）のもう一方の成分である（Ｂ）フェノール樹脂は、フェノール類とアルデヒド類との付加反応物を縮合重合させたものであって、特に限定されず、当該技術分野において公知のものを用いることができる。フェノール樹脂の例としては、レゾール型フェノール樹脂およびノボラック型フェノール樹脂等が挙げられる。
【００１４】
レゾール型フェノール樹脂としては、特に限定されず、当該技術分野において公知のものを用いることができる。レゾール型フェノール樹脂の製造原料として使用されるフェノール類としては、例えばフェノール、各種クレゾール、各種エチルフェノール、各種キシレノール、各種ブチルフェノール、各種オクチルフェノール、各種ノニルフェノール、各種フェニルフェノール、各種シクロヘキシルフェノール、カテコール、レゾシノール、ハイドロキノンなどを、単独で又は２種以上混合して使用することができる。アルデヒド類の例としてはホルムアルデヒド、アセトアルデヒド、パラホルムアルデヒド、プロピルアルデヒド、ブチルアルデヒド、バレルアルデヒド、ヘキシルアルデヒド、ベンズアルデヒド、ヒドロキシベンズアルデヒド、ジヒドロキシベンズアルデヒド、ヒドロキシメチルベンズアルデヒド、グリオキザール、クロトンアルデヒド、グルタルアルデヒド等が挙げられるが、実用性からホルムアルデヒド、パラホルムアルデヒドが好ましい。好ましいレゾール型フェノール樹脂は、粘度が５００〜８０００ｍＰａ・ｓ（２５℃）、比重が１．１５〜１．３０、ｐＨが６．６〜７．２、不揮発分が４０〜８０％に調整された液状のレゾール型フェノール樹脂である。このようなレゾール型フェノール樹脂は、市販されており、例えば、アイカＳＤＫフェノール社製「ＢＲＬ−２４０」、「ＢＲＬ−１０１７」等を用いることができる。
【００１５】
ノボラック型フェノール樹脂としては、特に限定されず、当該技術分野において公知のものを用いることができる。ノボラック型フェノール樹脂の製造原料として使用されるフェノール類は、例えばフェノール、各種クレゾール、各種エチルフェノール、各種キシレノール、各種ブチルフェノール、各種オクチルフェノール、各種ノニルフェノール、各種フェニルフェノール、各種シクロヘキシルフェノール、カテコール、レゾシノール、ハイドロキノン等が挙げられる。これらフェノール類は単独で用いても、または混合して用いてもよい。また、アルデヒド類としてはホルムアルデヒド、アセトアルデヒド、パラホルムアルデヒド、プロピルアルデヒド、ブチルアルデヒド、バレルアルデヒド、ヘキシルアルデヒド、ベンズアルデヒド、ヒドロキシベンズアルデヒド、ジヒドロキシベンズアルデヒド、ヒドロキシメチルベンズアルデヒド、グリオキザール、クロトンアルデヒド、グルタルアルデヒド等が使用でき、特にホルムアルデヒド水溶液（ホルマリン）が好ましく使用される。これらアルデヒド類は単独で用いても、または混合して用いてもよい。また、ノボラック化触媒の例としては塩酸、硫酸等の無機酸や酢酸、シュウ酸等の有機酸が挙げられる。これら触媒は単独で用いても、または混合して用いてもよい。ノボラック型フェノール樹脂の数平均分子量は好ましくは３００〜１０００である。このようなノボラック型フェノール樹脂は、市販されており、例えば、アイカＳＤＫフェノール社製「ＢＲＧ−５５６」、「ＢＲＧ−５５７」等のＢＲＧシリーズ等を用いることができる。
【００１６】
エポキシ樹脂とフェノール樹脂の混合比は、好ましくはエポキシ当量／水酸基当量＝０．６／１．４〜１．４／０．６、より好ましくはエポキシ当量／水酸基当量＝０．８／１．２〜１．２／０．８である。混合比がこの範囲外であると被膜の密着性、耐水性が低下する場合がある。
【００１７】
塗膜の柔軟性、耐水性を付与する目的で、フェノール樹脂の全てまたは一部をアルキル基および／またはアリル基を有するフェノール樹脂に置き換えてもよい。アルキル基および／またはアリル基を有するフェノール樹脂は、特に限定されず、当該技術分野において公知のものを用いることができる。アルキル基を有するフェノール樹脂としては、原料として４−ターシャリーブチルフェノール、４−オクチルフェノール等を使用して製造したフェノール樹脂であり、例えば、アイカＳＤＫフェノール社製「ＣＫＭ−１６３４」等を用いることができる。
【００１８】
またアリル基を有するフェノール樹脂としては、フェノール樹脂をアリルエーテル化しクライゼン転位させて得られるアリル化フェノール樹脂が使用できる。例えばアイカＳＤＫフェノール社製の「ＢＲＧシリーズ」をアリルエーテル化しクライゼン転位させて得られるものが有効である。
【００１９】
アルキル基および／またはアリル基を有するフェノール樹脂の使用は、塗膜の柔軟性、耐水性の向上に有用でありスケールの付着防止にも効果的である。その置き換え割合はフェノール樹脂の１００％でもよいが、好ましくは１０％以上、より好ましくは３０％以上である。１０％未満の使用量では塗膜の柔軟性、耐水性向上の効果が出難い。
＜イミド環を有する化合物＞
本発明において第２硬化被膜を成形するための樹脂組成物（２）の成分である、イミド環を有する化合物は、好ましくはポリアミドイミド、もしくはビスマレイミドまたはビスマレイミドとアリル化合物との組合せである。
【００２０】
ポリアミドイミドとしては、市販のものを用いることができ、東洋紡社製「ポリアミドイミド樹脂ＨＲ−１３ＮＸ」、日立化成社製「ポリアミドイミド樹脂溶液ＨＰＣシリーズ」等が例示される。
【００２１】
＜ビスマレイミド＞
ビスマレイミドとしては市販のものが使用できる。例えば、４，４’−ビスマレイミドジフェニルメタン、１，６−ビス（マレイミド）ヘキサン、ビス（３−エチル−５−メチル−４−マレイミドフェニル）メタン、１，４−ビス（マレイミド）ブタン、ビスフェノールＡビス（４−マレイミドフェニルエーテル）、１，２−ビス（マレイミド）エタン、Ｎ，Ｎ’−１，４−フェニレンジマレイミド、Ｎ，Ｎ’−１，３−フェニレンジマレイミド、３，３’−ジメチル−５，５’−ジエチル−４，４’−ジフェニルメタンビスマレイミド、４−メチル−１，３−フェニレンビスマレイミド、１，６’−ビスマレイミド−（２，２，４−トリメチル）ヘキサン、４，４’−ジフェニルエーテルビスマレイミド、４，４’−ジフェニルスルフォンビスマレイミド、１，３−ビス（３−マレイミドフェノキシ）ベンゼン、１，３−ビス（４−マレイミドフェノキシ）ベンゼン等を挙げることができる。
【００２２】
本発明の第２硬化被膜に使用されるビスマレイミドは、アリル化合物、好ましくはアリル化フェノール化合物、ラジカル重合性化合物、アミン等と組み合わせて使用することが好ましい。
【００２３】
アリル化合物としては市販のものが使用できる。例えば２，２’−ジアリルビスフェノールＡ、トリメチロールプロパンジアリルエーテル、ペンタエリスリトールトリアリルエーテル等が挙げられる。
【００２４】
アリル化フェノール化合物が、上記２，２’−ジアリルビスフェノールＡのほか、フェノール樹脂類をアリルエーテル化し、得られたアリルエーテル化フェノール樹脂を加熱しクライゼン転位させる周知の方法で得られたものであってもよい。例えばアイカＳＤＫフェノール社製の「ＢＲＧシリーズ」をアリルエーテル化しクライゼン転位させて得られるアリル化フェノール樹脂が好ましく使用できる。
【００２５】
ビスマレイミドとアリル化合物の混合比（当量比）は、好ましくはマレイミド基／アリル基＝１．０／５．０〜５．０／１．０、より好ましくはマレイミド基／アリル基＝３．０／１．０〜１．０／３．０である。混合比がこの範囲外であると被膜の密着性、耐水性が低下する場合がある。
【００２６】
ラジカル重合性化合物としては、公知のラジカル重合性の樹脂、オリゴマー、モノマーが使用できる。例としてはビニルエステル樹脂、不飽和ポリエステル樹脂、アリル樹脂、ウレタン（メタ）アクリレート、（メタ）アクリルモノマー、スチレンモノマー、ジビニルベンゼン等を挙げることができる。ビスマレイミドとラジカル重合性化合物の混合比（当量比）は、好ましくはマレイミド基／ラジカル重合性不飽和基＝５．０／１．０〜１．０／５．０、より好ましくはマレイミド基／ラジカル重合性不飽和基＝３．０／１．０〜１．０／３．０である。混合比がこの範囲外であると被膜の密着性、耐水性が低下する場合がある。
【００２７】
アミンとしては、活性水素を有する一級アミンまたは二級アミンが好ましい。耐熱性を考慮すると、例としてはジアミノジフェニルメタン、ジアミノジフェニルスルホンなどが挙げられ、ビスマレイミドとアミンの混合比（当量比）は、好ましくはマレイミド基／活性水素＝５．０／１．０〜１．０／５．０、より好ましくはマレイミド基／活性水素＝３．０／１．０〜１．０／３．０である。混合比がこの範囲外であると被膜の密着性、耐水性が低下する場合がある。
【００２８】
また、ビスマレイミドと組み合わせるアリル化合物、ラジカル重合性化合物、アミン等は、単独で用いてもよいし、これらを同時に使用してもよい。
＜添加剤＞
本発明では、第１硬化被膜のアルミニウム金属表面との接着性向上、同表面の汚れ付着防止のため、水酸基、カルボキシル基、４級アンモニウムカチオンのいずれか一種以上を含有するポリマーを添加剤として樹脂組成物（１）に添加することが有効である。この添加によって、アルミニウム表面を化成処理しなくても、該添加剤はアルミニウム金属表面に吸着し、樹脂と同表面との堅固な接着が可能になる。このような添加剤としては、ビックケミー・ジャパン社製：商品名「ＢＹＫ−４５１０」、「ＢＹＫ−４５１２」等がある。
【００２９】
また、第２硬化被膜の汚れ付着防止のためには、フッ素セグメントを有するポリマーを添加剤として樹脂組成物（２）に添加することが有効である。このような添加剤の例としては、例えば日油社製：商品名「モディパーＦ２０６」等が挙げられる。
【００３０】
本発明では、Ａ）エポキシ樹脂と（Ｂ）フェノール樹脂を含む樹脂組成物（１）の硬化、および（Ｃ）イミド環を有する化合物を含む樹脂組成物（２）の硬化を促進させるために、硬化促進剤を使用することができる。
【００３１】
本発明の樹脂組成物（１）の硬化促進のために使用される硬化促進剤の例としては、アミン系および／またはリン系の公知の硬化促進剤が挙げられる。アミン系促進剤としては３級アミン、イミダゾール系化合物が使用され、リン系促進剤としてはホスフィン系等の促進剤が使用される。アミン系促進剤の具体例としては、トリエチルアミン、Ｎ，Ｎ−ジメチルピペラジン、トリエチレンジアミン、２，４，６−トリス（ジメチルアミノメチル）フェノール、２−メチルイミダゾール、２−ウンデシルイミダゾール、２−  ヘプタデシルイミダゾール、１，２−ジメチルイミダゾール、２−エチル−４−メチルイミダゾール、２−フェニルイミダゾール、２トリターシャリーブチルホスフィン−フェニル−４−メチルイミダゾール、１−ベンジル−２−  メチルイミダゾール、１−ベンジル−２−フェニルイミダゾール等が挙げられる。
【００３２】
またリン系促進剤の具体例としては、トリフェニルホスフィン、トリターシャリーブチルホスフィン、トリパラトリルホスフィン、ジフェニルシクロヘキシルホスフィン、トリシクロヘキシルホスフィン、エチルトリフェニルホスホニウムブロマイド、ベンジルトリフェニルホスホニウムクロライド、テトラフェニルホスホニウムテトラ−ｐ−トリルボレート、テトラフェニルホスホニウムテトラフェニルボレート、テトラフェニルホスホニウムブロマイド、テトラブチルホスホニウムブロマイド、トリフェニルホスフィンオキサイド等が挙げられる。
【００３３】
アミン系および／またはリン系の硬化促進剤の使用量は、樹脂組成物（１）１００重量部に対して０．０５〜１０重量部、好ましくは０．３〜３．０重量部である。０．０５重量部未満では硬化の促進に効果が乏しく、１０重量部を超えると耐水性が良好な被膜が得られない場合がある。
【００３４】
（Ｃ）イミド環を有する化合物を含有する樹脂組成物（２）の硬化には、ビスマレイミド／アリル化合物、ビスマレイミド／ラジカル重合化合物の硬化の促進剤として過酸化物触媒を使用して、ラジカル重合を積極的に併用してもよい。使用する過酸化物触媒としては公知のものが使用できる。例えばベンゾイルパーオキサイド、ジクミルパーオキサイド、ジイソプロピルパーオキサイド、ジ−ｔ−ブチルパーオキサイド、ｔ−ブチルパーオキシベンゾエート、１，１−ビス（ｔ−ブチルパーオキシ）−３，３，５−トリメチルシクロヘキサン、２，５−ジメチル−２，５−ビス（ｔ−ブチルパーオキシ）ヘキシン−３、３−イソプロピルヒドロパーオキサイド、ｔ−ブチルヒドロパーオキサイド、ジクミルパーオキサイド、ジクミルヒドロパーオキサイド、アセチルパーオキサイド、ビス（４−ｔ−ブチルシクロヘキシル）パーオキシジカーボネート、ジイソプロピルパーオキシジカーボネート、イソブチルパーオキサイド、３，３，５−トリメチルヘキサノイルパーオキサイド、ラウリルパーオキサイド、アゾビスイソブチロニトリル、アゾビスカルボンアミドなどが使用できる。
＜カーボンフィラー＞
本発明の第１硬化被膜および／または第２硬化被膜はさらにカーボンフィラーを含んでもよい。
【００３５】
カーボンフィラーとしては公知のものが使用できる。オイルファーネス系カーボンブラック、アセチレンブラック、オイルファーネス系酸化カーボンブラック等の導電性カーボンブラック、超短繊維であるカーボンナノチューブ、鱗片状や人造のグラファイト、ＰＡＮ系やピッチ系のカーボンファイバーが挙げられるが、耐食性と熱伝導率を考慮すると鱗片状のグラファイトが望ましい。
【００３６】
また、カーボンフィラーにカーボンフィラー以外の無機または有機フィラーを併用してもよい。無機フィラーの例としては、耐食用途に使用されるガラスフレークやガラス短繊維等が挙げられ、有機フィラーとしては靱性向上等を目的に耐熱性有機フィラーを使用してもよい。
【００３７】
カーボンフィラーおよびそれ以外の無機または有機フィラーの添加量は、樹脂組成物中１〜４０重量％、好ましくは２〜３０重量％である。
【００３８】
つぎに、本発明による、樹脂コーティングを施したアルミニウム物品の製造方法について、説明をする。
＜製造方法＞
本発明による製造方法において使用する溶剤は、樹脂組成物（１）および樹脂組成物（２）を溶解、分散できるものであればよく、公知のものが使用できる。具体的には、メチルアルコール、エチルアルコール、プロピルアルコール、ブタノール等のアルコール類、エチレングリコール、プロピレングリコール等のグリコール類、エチレングリコールモノメチルエーテル、エチレングリコールモノエチルエーテル、プロピレングリコールモノメチルエーテル、プロピレングリコールモノエチルエーテル、ブチレングリコールモノメチルエーテル、ブチレングリコールモノエチルエーテル、ブチレングリコールモノプロピルエーテル等のグリコールエーテル類、アセトン、メチルエチルケトン、メチルイソブチルケトン等のケトン類、酢酸エチル、酢酸プロピル、酢酸ブチル、乳酸エチル、エチレングリコールモノメチルエーテルアセテート、プロピレングリコールモノメチルエーテルアセテート等のエステル類、１，４−ジオキサン等のエーテル類等、水等の一般的なものが、単独、若しくは二種以上を併用して使用できる。
【００３９】
樹脂組成物（１）および樹脂組成物（２）を溶媒で希釈してなる樹脂液の濃度は、５〜８０重量％程度であってよい。溶剤を揮発させる前の被膜の厚みが２５μｍ以下、好ましくは１７μｍ以下になるように、または、硬化後の被膜の厚みが２０μｍ以下、好ましくは１７μｍ以下になるように、樹脂液をアルミニウム物品表面に塗布することが好ましい。溶剤を揮発させ前の被膜の厚さが２５μｍを超え、または硬化後の被膜の厚みが２０μｍを超えると、熱伝導率を低下させるので好ましくない。被膜の厚みが上記の値以下になるように樹脂組成物（１）および樹脂組成物（２）の濃度を調整することが望ましい。溶剤揮発前の被膜の厚みの下限および硬化後の被膜の厚みの下限は特に限定されないが、溶剤揮発前の被膜の厚みは１μｍ以上、硬化後の被膜の厚みは０．５μｍ以上であることが好ましい。
【００４０】
上記樹脂組成物（１）および樹脂組成物（２）を使用してアルミニウム物品表面にコーティング膜を形成する方法は、特に限定されないが、アルミニウム表面に樹脂組成物（１）を溶剤で希釈してなる樹脂液を均一に塗布し、溶剤を常温または低温加熱で揮発させた後、所定の焼き付け温度で被膜を硬化させ第１硬化被膜を成形し、次に、第１硬化被膜の表面に、樹脂組成物（２）を溶剤で希釈してなる樹脂液を均一に塗布し、溶剤を常温または低温加熱で揮発させた後、所定の焼き付け温度で被膜を硬化させ第２硬化被膜を成形すればよい。
【００４１】
焼き付け温度は、特に限定されないが、一般に５０〜２５０℃である。短時間で焼き付けるには１８０℃以上が望ましい。焼き付け時間は焼き付け温度との関係で、例えば５〜１５０分の範囲で、適宜選定される。
【００４２】
また、アルミニウム物品表面に、脱脂、化成処理を施すことが好ましく、このような前処理によってアルミニウム物品表面へのコーティング膜の密着性を向上させることができる。化成処理は、従来の苛性ソーダを使用した方法や公知の方法であってよい。
【００４３】
本発明による、樹脂コーティングを施したアルミニウム物品の製造方法において、アルミニウム物品の代表例は熱交換器の構成部材であり、組み合わせたアルミニウム部材どうしをろう付け（好ましくは真空ろう付け）して作製したものである。
【実施例】
【００４４】
以下、実施例および比較例により本発明を詳細に説明するが、これらによって本発明が限定されるものではない。
（合成例１）アリル化フェノール樹脂の合成
攪拌機、還流管を備えたフラスコ中に、炭酸カリウム：７２０ｇ、トリフェニルホスフィン：１２ｇ、水：１１００ｇ、５％Ｐｄ／Ｃ：４ｇ、アイカＳＤＫフェノール社製フェノールノボラック樹脂「ＢＲＧ５５６」：１０４ｇ（１．０当量）、酢酸アリル：５６９ｇ（１．２当量）を仕込み、９０℃で８時間反応を続けた。
【００４５】
次に反応液を４０℃まで冷却し、トルエン：４００ｇ、水４００ｇを加え、撹拌後、反応液をろ過し、分液してトルエン層を取り出し、トルエンと酢酸アリルを減圧留去した。その後さらにトルエン４００ｇを残留物に加えてこれをトルエンに溶解させ、生じたトルエン液を３回水洗し、その後トルエンを減圧留去してＢＲＧ５５６アリルエーテルを収率９５％で得た。
【００４６】
このＢＲＧ５５６アリルエーテルをフラスコに仕込み、１６０℃で３時間撹拌しクライゼン転位反応を行いアリル化フェノール樹脂ＢＲＧ５５６ＣＬを得た。
（実施例１）
＜ワニスの作製＞
（第１硬化被膜用）
（Ａ）エポキシ樹脂として三菱化学社製エピコート１００１：２４重量部、（Ｂ）フェノール樹脂としてアイカＳＤＫフェノール社フェノール樹脂「ＢＲＬ−２４０」：１６重量部を、ＭＥＫ：５０重量／水：６０重量部から成る溶剤に溶解し、生成した溶液に２，４，６−トリス（ジメチルアミノメチル）フェノール（ＤＭＰ−３０）：０．４重量部を添加し、コーティング用ワニス−１（樹脂組成物（１））を作製した。
（第２硬化被膜用）
東洋紡社製  ポリアミドイミド樹脂  ＨＲ−１３ＮＸ：３０重量部を、Ｎ−メチルピロリドン／キシレン＝６７重量部／３３重量部からなる混合溶媒：７０重量に溶解し、生成した溶液に伊東黒鉛工業社製の鱗片状黒鉛（グラファイト）  ＣＮＰ７：３重量部を加え、コーティング用ワニス−２（樹脂組成物（２））を作製した。
＜コーティングを施したアルミニウム製テストピースの作製＞
５０ｍｍ×９０ｍｍ（厚み：２．０ｍｍ）のアルミニウム製板（表：３０００番、裏：４０００番でろう付け）を準備し、これに水酸化ナトリウムによる化成処理（５％水酸化ナトリウム水溶液に１．５分間浸漬後５％硝酸で中和し水洗し乾燥）を施した。
【００４７】
次にそのアルミニウム製板にスプレーにてコーティング用ワニス−１（樹脂組成物（１））を厚みが１２μｍとなるように塗布し、この塗膜付きアルミニウム製板を８０℃乾燥機中に３０分間放置し乾燥させ、さらに２００℃乾燥機中に１０分間放置し被膜を硬化させて第１硬化被膜を形成した。
【００４８】
続いて第１硬化被膜の表面にスプレーにてコーティング用ワニス−２（樹脂組成物（２））を厚みが１２μｍとなるように塗布し、この塗膜付きアルミニウム製板を８０℃乾燥機中に３０分間放置し乾燥させ、さらに２００℃乾燥機中に５０分間放置し被膜を硬化させて第２硬化被膜を形成した。
【００４９】
こうして二層構造コーティング膜厚１０μｍのアルミニウム製テストピースを得た。
【００５０】
＜熱伝導率＞
レーザーフラッシュ法にて熱伝導率の測定を行った。測定結果は１２１Ｗ／ｍ・ｋであった。コーティングを施す前のアルミニウム製板についての熱伝導率測定値（比較例１）に対して３０％以下の低下に抑えることができた。結果は表１に示す。
＜耐食試験＞
上記テストピースを、硝酸、酢酸、ギ酸からなるｐＨ＝２の水溶液に５０℃で３日間浸漬し、外観を観察し重量変化を測定したところ、外観は変化なく重量減少が０．００４１ｇと極めて小さな値であった。結果は表１に示す。
＜耐熱性試験＞
上記テストピースを１８０℃の乾燥機中に５週間保存し、空気酸化劣化による外観変化を観察し重量変化を測定したところ、外観は変化なく重量減少が０．００３５ｇと極めて小さな値であった。結果は表１に示す。
【００５１】
（実施例２）
実施例１のコーティング用ワニスを以下のコーティング用ワニス−３（樹脂組成物（１））、コーティング用ワニス−４（樹脂組成物（２））に切り替える以外は実施例１と同様の操作でテストピースを作製し、熱伝導率の測定、耐食試験、耐熱性試験を実施した。結果は表１に示す通りいずれも良好であった。
（第１硬化被膜用）
三菱化学社製エピコート１００１：２４重量部、アイカＳＤＫフェノール社フェノール樹脂「ＢＲＬ−２４０」：１６重量部を、ＭＥＫ：５０重量／水：３０重量部から成る溶剤に溶解し、生成した溶液に２，４，６−トリス（ジメチルアミノメチル）フェノール（ＤＭＰ−３０）：０．４重量部を添加し、さらにここへ伊東黒鉛工業社製の鱗片状黒鉛（グラファイト）  ＣＮＰ７：２重量部を加え、コーティング用ワニス−３（樹脂組成物（１））を作製した。
（第２硬化被膜用）
大和化成工業社製ビスマレイミドＢＭＩ−１１００：１５重量部、アリル化フェノール樹脂ＢＲＧ５５６ＣＬ：１５重量部、Inchem社製フェノキシ樹脂ＰＫＨＢ：１０重量部を、γ−ブチロラクトン：６０重量に溶解したものに、伊東黒鉛工業社製の鱗片状黒鉛（グラファイト）ＣＮＰ７：２．５重量部を加え、コーティング用ワニス−４（樹脂組成物（２））を作製した。
【００５２】
（実施例３）
実施例１のコーティング用ワニスを以下のコーティング用ワニス−５（樹脂組成物（１））に切り替える以外は実施例１と同様の操作でテストピースを作製し、熱伝導率の測定、耐食試験、耐熱性試験を実施した。結果は表１に示す通りいずれも良好であった。
（第１硬化被膜用）
三菱化学社製エピコート８２８：２０重量部、アイカＳＤＫフェノール社フェノール樹脂「ＢＲＬ−２４０」：２０重量部を、ＭＥＫ：５０重量／水：６０重量部から成る溶剤に溶解し、生成した溶液に２，４，６−トリス（ジメチルアミノメチル）フェノール（ＤＭＰ−３０）：０．４重量部を添加し、さらにここへ伊東黒鉛工業社製の鱗片状黒鉛（グラファイト）ＣＮＰ７：６重量部を加え、コーティング用ワニス−５（樹脂組成物（１））を作製した。
（第２硬化被膜用）
実施例１のものと同じコーティング用ワニス−２（樹脂組成物（２））を使用した。
【００５３】
（実施例４）
実施例１のコーティング用ワニスを以下のコーティング用ワニス−６（樹脂組成物（１））、コーティング用ワニス−７（樹脂組成物（２））に切り替える以外は実施例１と同様の操作でテストピースを作製し、熱伝導率の測定、耐食試験、耐熱性試験を実施した。結果は表１に示す通りいずれも良好であった。
（第１硬化被膜用）
三菱化学社製エピコート８２８：２０重量部、アイカＳＤＫフェノール社フェノール樹脂「ＢＲＬ−２４０」：２０重量部を、ＭＥＫ：５０重量／水：６０重量部から成る溶剤に溶解し、生成した溶液に２，４，６−トリス（ジメチルアミノメチル）フェノール（ＤＭＰ−３０）：０．４重量部を添加して、コーティング用ワニス−６（樹脂組成物（１））を作製した。
（第２硬化被膜用）
大和化成工業社製ビスマレイミドＢＭＩ−１１００：１５重量部、アリル化フェノール樹脂  ＢＲＧ５５６ＣＬ：１５重量部、Inchem社製フェノキシ樹脂ＰＫＨＢ：１０重量部を、γ−ブチロラクトン：６０重量に溶解して、コーティング用ワニス−７（樹脂組成物（２））を作製した。
【００５４】
（比較例１）
コーティングを施す前の厚み：２ｍｍのアルミニウム製板（表：３０００番、裏：４０００番でろう付け）を準備し、熱伝導率の測定、耐食試験、耐熱性試験を実施した。結果は表１に示す通りであって、熱伝導率は１６１Ｗ／ｍ・ｋで耐熱性は良好であったが、耐食性が著しく悪く、このアルミニウム製板は使用できないことを確認した。
【００５５】
（比較例２）
厚み：２ｍｍのＳＵＳ３０４の板を準備し、熱伝導率の測定、耐食試験、耐熱性試験を実施した。結果は表１に示す通りであって、耐食性、耐熱性は良好であったが、熱伝導率が１６Ｗ／ｍ・ｋと著しく低かった。
【００５６】
（実施例５）
産業機械用のアルミニウム製オイルクーラー（昭和電工社製）を用意し、そのオイル入口と出口に栓をし、以下の手順で表面全体に樹脂コーティングを施した。
＜第１硬化被膜コーティング＞
実施例１で使用したコーティング用ワニス−１（樹脂組成物（１））にアルミニウム製オイルクーラーを１分間浸漬し、引き揚げて液を切った後エアーブローで余剰のワニスを吹き飛ばした。こうして同オイルクーラーの表面全体に厚み１２μｍの塗膜を形成した。この塗膜付きオイルクーラーを８０℃乾燥機中に３０分間放置し乾燥させ、さらに２００℃乾燥機中に１０分間放置し被膜を硬化させて第１硬化被膜を形成した。
＜第２硬化被膜コーテイング＞
冷却後、実施例１で使用したコーティング用ワニス−２（樹脂組成物（２））に第１硬化被膜付きオイルクーラーを１分間浸漬し、引き揚げて液を切った後エアーブローで余剰のワニスを吹き飛ばした。こうして同オイルクーラーの第１硬化被膜の表面全体に厚み１２μｍの塗膜を形成した。この塗膜付きオイルクーラーを８０℃乾燥機中に３０分間放置し乾燥させ、さらに２００℃乾燥機中に５０分間放置し被膜を硬化させて第２硬化被膜を形成した。
【００５７】
こうして二層構造硬化被膜（全膜厚１０μｍ）のコーティングを施したアルミニウム製オイルクーラー（樹脂コートオイルクーラー）を作製した。
＜熱交換実験＞
硬化被膜コーテイングを施したアルミニウム製オイルクーラーのオイル入口と出口にゴムホースを繋ぎ、同オイルクーラーを水温１６．５℃の井戸の中に沈め、これに３０℃の不凍液を１３リットル／分、流したところ、出口で不凍液の温度が２４℃になることを確認した。
【００５８】
【表１】
2018086738.tif 000002